СПОСОБ ЭЛЕКТРОЛИТИЧЕСКОГО ПРОИЗВОДСТВА АЛЮМИНИЯ

1. Способ электролитического производства алюминия из глиноземсодержащего фторидного расплава в электролизере при температуре менее 950°C путем пропускания постоянного тока между катодами и анодами, отличающийся тем, что аноды изготовлены из двухфазного сплава Cu-Fe-Ni, состоящего из обогащенной по железу реакционноспособной фазы и обогащенной по меди инертной фазы, и содержат от 30 до 77 мас.% меди, от 23 до 65 мас.% железа и от 0 до 15 мас.% никеля.
2. Способ по п.1, отличающийся тем, что используют аноды, в которых содержание железа в двухфазном сплаве Cu-Fe-Ni превышает содержание никеля не менее чем в два раза.
3. Способ по п.1, отличающийся тем, что используют аноды, в которых содержание реакционноспособной фазы в двухфазном сплаве Cu-Fe-Ni составляет 24-83%, а в пространстве между дендритами реакционноспособной фазы находится непрерывная инертная фаза.